"キャリア液体;トナー粒子;第1の塩のナノ粒子と、当該ナノ粒子を包囲する式MAn[式中、Mが金属であり、nがMの価数であり、Aが有機イオンである]のミセルとを含む電荷ダイレクタ;式1:[式中、R1は、分枝又は非分枝のC4~C18アルキル基であり、R2は、環式、分枝又は非分枝のC3~C8アルキル基であり、R3、R4は、水素及び環式、分枝又は非分枝のC3~C8アルキル基から選択される]に基づく電荷制御剤を含む、静電インク組成物。前記有機イオンが、式2:R1-O-COCH2CHSO3-CO-O-R2式2[式2中、R1及びR2のそれぞれが、置換された又は非置換のアルキル基である]に基づくイオンである、請求項1に記載の静電インク組成物。前記式2中のR1及びR2が、個々に、C6~C25の直鎖、分枝又は環式アルキル基から選択され、当該C6~C25の直鎖、分枝又は環式アルキル基が、F、CI、Br、I、OH、C1~6アルコキシ、C1~6アルキルスルホネート、C1~C6フッ素化アルキル、CF3及びNO2から選択される少なくとも1つの官能基で置換されていてよい、請求項2に記載の静電インク組成物。前記置換された又は非置換のアルキル基が、少なくとも8個の炭素原子の直鎖を含む、請求項2に記載の静電インク。式1中のR3及びR4の少なくとも1つが、環式、分枝又は非分枝のC3~C8アルキル基である、請求項1に記載の静電インク組成物。式1中のR1がドデシル基である、請求項1に記載の静電インク組成物。式1中のR3及びR4が、水素基であり、R2が、イソプロピル基、非分枝ブチル基、分枝ブチル基及びシクロヘキシル基からなるリストから選択される、請求項1に記載の静電インク組成物。前記電荷制御剤が、式3:に基づく電荷制御剤である、請求項5に記載の静電インク組成物。前記電荷制御剤の量が、トナー粒子の全重量に対し0.1~2の範囲にある、請求項1に記載の静電インク組成物。Mが、Na、K、Cs、Ca及びBaから選択される、請求項1に記載の静電インク組成物。前記第1の塩が、Mg2、Ca2、Ba2、NH4、tert-ブチルアンモニウム、Li、Al3からなる群又はその任意の小群から選択されるカチオン、並びにSO42-、PO43-、NO3-、HPO42-、CO32-、アセテート、トリフルオロアセテート、Cl-、Br-、ClO4-及びTiO34-からなる群又はその任意の小群から選択されるアニオンを有する、請求項1に記載の静電インク組成物。前記第1の塩が、BaSO4及びBaHPO4からなる群から選択される、請求項11に記載の静電インク。印刷装置に挿入するためのインク容器であって、請求項1から12のいずれか1項に記載の静電インクを含む、インク容器。請求項1から12のいずれか1項に記載の静電インクを含む印刷装置。印刷された基材を得る方法であって、第1の媒体を、画像に基づくパターンに帯電させ;請求項1から12のいずれか1項に記載の静電インクを前記第1の媒体に、前記トナー粒子が前記画像を確定するように塗布し;前記画像を中間転写部材へと静電的に転写し;前記画像を前記中間転写部材から前記基材へとリリースすることを含む、方法。図面は概略的なものにすぎず、正確な縮尺で描かれたものではないことを理解されたい。いくつかの参照番号が全図面を通じて、同じ又は類似の部分を指示するために使用されていることも理解されたい。図1に、本発明のいくつかの態様に基づくインクのような静電インクを用いて使用するのに適した印刷装置100を概略的に示す。図1に示された印刷装置100は、本発明が任意の液体トナープリンタ又はコピー機で実施できることを示すための、概略的なものにすぎない。本発明の静電インクトナーとも呼ばれるは、1つの色分解成分ごとにトナーを最終基材へと転写する任意のシステムに適用することができるし、全ての分解成分を中間転写部材へと転写し、その後に色分解の群を最終基材へと一緒に転写する印刷装置にも適用することができる。さらに、現像の正確なモードは、本発明の実施には重要ではなく、現像は、高濃度トナーのバイナリ式層ごとの転写によって又は電気泳動現像によってトナーを潜像と接触させるために知られている任意の方法を使用してなされるものであってよい。印刷装置100は、従来の構成要素、例えば、感光体画像形成胴118であって、当該胴に感光体が取付け又は結合されており且つ当該胴が回転する中心となる軸を有するものを含み、さらに、感光体118の周囲にわたって、現像された画像を基材へと転写するための中間転写部材124、帯電装置120、及び潜像を感光体118上に生成するための走査レーザビームを提供するレーザユニット114、潜像を現像するための現像機112、並びに任意に、清浄ステーション122が配置されている。図1に関連して説明された要素が設けられている印刷装置は、参照により本願にその全体が組み込まれる国際公開第2007/130069A1号パンフレットに開示されている電荷ダイレクタ材料、例えば電荷コレクタ材料を含むトナー又はインクと共に用いると有用である。このような印刷装置100によって実行される印刷プロセスはしばしば、液体電子印刷liquidelectroprintingと呼ばれる。このような印刷装置100は、例えば、エレクトロインクElectroInk商標のようなトナー組成物と組み合わせて使用することができる。エレクトロインクは樹脂及び顔料の複合体であって、当該顔料が当該樹脂複合体中の充填材となっている。着色された樹脂複合体粒子は、キャリア液体中に分散している。液体電子印刷では、感光体118に付着されたインクは、中間転写部材124のブランケット上へと電子写真技術により転写され、その後、インク中の固体トナー粒子が溶融して粘着性のあるフィルムとなるが、その際、層分離によるキャリア液体の抽出がなされ、キャリア液体が蒸発し、ブランケットのリリース表面を利用して上記固体フィルムが媒体へと転写される。このプロセスは多くの利点を提供し、例えば、濡れた画像の迅速な溶融及び乾燥は高い印刷品質を可能にするし、粘着性のある乾燥画像を温度の高い中間転写部材124から媒体へと転写することにより、実に様々な基材媒体の範囲の使用が可能となる。印刷プロセスにおいて加熱したブランケット上でホットメルト樹脂を溶融した後、複合トナー粒子の樹脂は、基材上で、現像された画像のバインダとして働く。例示的な本発明の態様においては、制御部102が印刷装置内に設けられ、印刷装置のエレメントに命令を発し、データを印刷装置のエレメントから受容し、印刷装置エレメントのデータを処理し、且つ/又は印刷装置の操作を制御するようになっている。任意に、印刷装置のエレメントは、書き込みパラメータ制御エレメント、例えば現像機112及び/又はレーザ114を含む。任意に、印刷装置は、印刷材料を保管するためのリザーバタンク、例えばトナーリザーバ106を含む。このような印刷装置のさらなる説明は、例えば、米国特許出願第5,749,032号、第4,504,138号及び第4,690,539号に見出すことができる。感光体118上の潜像を画定するエリアにトナー粒子が付着することができるようトナー粒子上に電荷を付与するための特定の種類の電荷ダイレクタを有するトナー又はインクが、ネガティブ光学濃度メモリ作用を起こし得ることが見出されている。当該ネガティブ光学濃度メモリ作用は、特に印刷装置100が、単色又は二色画像を印刷するために高周波数で使用される場合に、中間転写部材124への不完全な転写から生じる。理論に縛られることを望んでいないが、このような印刷条件下で、残留電荷が中間転写部材124のブランケット上に残り、この残留電荷が、感光体118から中間転写部材124への後続の画像の転写において電界をスクリーニングする遮蔽することになり、よって、感光体118から中間転写部材124へのインクの完全な転写を妨げると考えられる。印刷周波数が高いことによって、2つの後続の画像の転写間の上記残留電荷を、例えば中間転写部材124へ散逸させるための時間が不十分となっており、これが、上記の電解遮蔽作用を生じさせていると考えられる。例えば、特に適した単一成分電荷ダイレクタは、第1の塩のナノ粒子と、上記ナノ粒子を包囲する式MAn[式中、Mは金属であり、nはMの価数であり、Aは有機イオンである]のミセルとを含む。第1の塩は、好ましくは、単塩、つまり、それ自体ミセルを形成しない塩であるが、ミセルを形成する塩と共にミセルのためのコアを形成してよい。一態様では、第1の塩は、Mg2、Ca2、Ba2、NH4、tert-ブチルアンモニウム、Li、Al3からなる群又はその任意の小群から選択されるカチオンと、SO42-、PO43-、NO3-、HPO42-、CO32-、アセテート、トリフルオロアセテート、Cl-、Br-、I-、ClO4-及びTiO34-からなる群又はその任意の小群から選択されるアニオンとを有する。一態様では、第1の塩は、CaCO3、Ba2TiO3、Al2SO43、AlNO33、Ca3PO42、BaSO4、BaHPO4、Ba2PO43、CaSO4、NH42SO4、NH4OAc、臭化tert-ブチルアンモニウム、NH4NO3、LiTFA、LiClO4及びこれらの組合せからなる群から選択される。一態様では、第1の塩は、BaSO4及びBaHPO4から選択される。別の態様では、単一成分電荷ダイレクタは、塩基性バリウムペトロネートをさらに含む。ミセル形成塩のために適した有機アニオンの態様は、式2:R1-O-COCH2CHSO3-CO-O-R2式2[式中、R1及びR2のそれぞれはアルキル基である]に基づくスルホスクシネートイオンであり、中間転写部材124のブランケット上で、例えば、レシチン、塩基性バリウムペトロネート及びアルキルアリールスルホネートを含む多成分電荷ダイレクタと比較して、より長い放電時間を有することが見出された。本出願の背景では、単一成分電荷ダイレクタは、単一の粒子種及び組成、好ましくは、第2の材料のミセルによって囲まれている第1の材料のコアを有する粒子を含む電荷ダイレクタであることに留意されたい。一態様では、ミセル形成塩の金属カチオンは、Na、K、Cs、Ca及びBaからなる金属の群又はその任意の小群から選択される。式2では、R1及びR2は、C6~C25の直鎖、分枝又は環状アルキル基から選択することができ、当該C6~C25の直鎖、分枝又は環状アルキル基は、F、CI、Br、I、OH、C1~C6アルコキシ、C1~C6アルキルスルホネート、C1~C6フッ素化アルキル、CF3及びNO2から選択される少なくとも1つの官能基で置換されていてよい。R1及びR2のそれぞれが、少なくとも8個の炭素原子の直鎖を有するアルキル基を有していると、特に有利である。一態様では、単一成分電荷ダイレクタは、第2のミセルを形成する物質をさらに含んでいてよい。このような単一成分電荷ダイレクタを含む静電インクへ、一般式1:[R1は分枝又は非分枝のC4~C18アルキル基であり、R2及びR3の少なくとも1つは環状、分枝又は非分枝C3~C8アルキル基である]の電荷制御剤を添加することによって、印刷装置100の中間転写部材124のブランケット上でのネガティブ光学濃度メモリ作用の発生を効果的に低減するか又は抑制さえすることが見出されている。好ましくは、電荷制御剤の量は、静電インク組成物中のインクトナー粒子の全重量に対し0.1~2の範囲から選択される。電荷制御剤の量が、0.1wtより低い場合には、ブランケット上でのネガティブ光学濃度メモリ作用が十分に抑制できない。電荷制御剤の量が2wtより高い場合には、電荷制御剤が通常の印刷プロセスを妨げ得る。アルキルアミンドデシルベンゼンスルホネートによって特に有望な結果を得ることができるが、式1中のR1の性質は、式1の帯電制御剤のブランケット帯電制御特性に対して制約された作用しか有さないことが予測される、つまり、ドデシル基以外のアルキル基について同様の作用が得られることが予測される。式1中のアミニウムイオン中のアルキル基は、有利には、イソプロピル、分枝又は非分枝のブチル及びシクロヘキシルから選択されるが、他のアルキル基も使用することができることが予測されることが見出されている。好ましくは、式1中において、R2=イソプロピルであり、R3、R4=Hである。より好ましくは、帯電制御剤は、式3:に基づく薬剤である。式3中では、スルホニルアニオンのアルキル鎖は、C12直鎖アルキル鎖として示されているが、C12~C14直鎖アルキル鎖を有するスルホニルアニオンの混合物がそれぞれ実施可能でもあることを理解されたい。静電インクの別の組成物は、任意の適切な組成物が考えられるので、特定の態様に制限されない。例えば、キャリア液体は、非限定的に、トナー粒子のための媒体として使用される低誘電率の非極性液体を含み得る。キャリア液体は通常、約109オーム-cmを上回る抵抗値を有し且つ約3.0より低い誘電率を有する化合物を含むことができる。しかし、プレスでのより好ましくない用途又は他の用途での作業点では、より高い導電性を使用することができる。キャリア液体は、非限定的に、炭化水素、ハロゲン化炭化水素、環式炭化水素、官能化された炭化水素を含むことができ、ここで、官能化には、アルコール、酸、エステル、エーテル、スルホン酸、スルホン酸エステル、及びこれらに類するものを含み得る。炭化水素は、非限定的に、脂肪族炭化水素、異性化された脂肪族炭化水素、分枝鎖状脂肪族炭化水素、芳香族炭化水素、及びこれらの組合せを含み得る。例示のキャリア液体は、非限定的に、脂肪族炭化水素、イソパラフィン系化合物、パラフィン系化合物、脱芳香族化炭化水素化合物、及びこれらに類するものを含む。特に、キャリア液体は、非限定的に、それぞれEXXONCORPORATIONから販売されている、Isopar-G商標、Isopar-H商標、Isopar-L商標、Isopar-M商標、Isopar-K商標、Isopar-V商標、Norpar12商標、Norpar13商標、Norpar15商標、ExxolD40商標、ExxolD80商標、ExxolD100商標、ExxolD130商標、及びExxolD140商標;それぞれ日本石油株式会社から販売されている、TeclenN-16商標、TeclenN-20商標、TeclenN-22商標、NissekiNaphthesolL商標、NissekiNaphthesolM商標、NissekiNaphthesolH商標、0SolventL商標、0SolventM商標、0SolventH商標、NissekiIsosol300商標、NissekiIsosol400商標、AF-4商標、AF-5商標、AF-6商標及びAF-7商標;それぞれ出光石油化学株式会社から販売されている、IPSolvent1620商標及びIPSolvent2028商標;それぞれAMERICANMINERALSPIRITSCORP.から販売されている、AmscoOMS商標及びAmsco460商標;並びに、ECOLINKから販売されている、electron、positron、newII、purogenHF100合成のテルペンを含み得る。一態様では、キャリア液体は、インクトナー粒子の全重量に対して約55~99である。同様に、任意の適したトナー粒子を使用することができる。トナー粒子は、非限定的に、熱可塑性プラスチックトナー樹脂を含み得る。特に、樹脂は、非限定的に、エチレン酸コポリマー;エチレンアクリル酸コポリマー;メタクリル酸コポリマー;エチレンビニルアセテートコポリマー;エチレン80~99.9、アクリル酸又はメタクリル酸20~0.1/メタクリル酸又はアクリル酸のアルキルC1~C5エステル0.1~20のコポリマー;ポリエチレン;ポリスチレン;アイソタクチックポリプロピレン結晶;エチレンエチルアクリレート;ポリエステル;ポリビニルトルエン;ポリアミド;スチレン/ブタジエンコポリマー;エポキシ樹脂;アクリル樹脂例えば、アクリル酸又はメタクリル酸と、アクリル酸又はメタクリル酸の少なくとも1つのアルキルエステルアルキルが1~約20の炭素原子であるとのコポリマー、例えば、メチルメタクリレート50~90/メタクリル酸0~20/エチルヘキシルアクリレート10~50;エチレン-アクリレートターポリマー:エチレン-アクリルエステル-無水マレイン酸MAH又はグリシジルメタクリレートGMAターポリマー;低分子量エチレン-アクリル酸アイオノマー、並びにこれらの組合せを含み得る。一態様では、樹脂は、樹脂のNucrelのシリーズ、例えば、E.I.duPONTから販売されているNucrel403商標、Nucrel407商標、Nucrel609HS商標、Nucrel908HS商標、Nucrel1202HC商標、Nucrel30707商標、Nucrel1214商標、Nucrel903商標、Nucrel3990商標、Nucrel910商標、Nucrel925商標、Nucrel699商標、Nucrel599商標、Nucrel960商標、NucrelRX76商標、Nucrel2806商標、Bynell2002、Bynell2014、及びBynell2020;樹脂のAclynのシリーズ、例えば、Aaclyn201、Aclyn246、Aclyn285、及びAclyn295、並びに、Arkemaから販売されている樹脂のLotaderのシリーズ、例えば、Lotader2210、Lotader3430、及びLotader8200を含み得る。一態様では、樹脂は、インクトナー粒子全重量に対して約5~100である。存在するのであれば、着色剤は、非限定的に、シアン着色剤、マゼンタ着色剤、イエロー着色剤、ヴァイオレット着色剤、オレンジ着色剤、グリーン着色剤着色剤、ブラック着色剤、及びこれらの組合せを含み得る。ElectroInk登録商標をベースとするシステムと関連させて使用される着色剤は、当分野で知られている。一態様では、顔料は、インクトナー粒子の全重量に対し約0~80である。静電インクは、追加的な成分、例えば、任意の適した電荷補助剤をさらに含んでいてよい。静電インク及びその成分は、任意の適した手法、例えば、国際公開第2007/130069A1号パンフレットに開示されている電荷ダイレクタを製造する方法、及び国際公開第96/31808A1号及び米国特許第7,736,828号に開示されているインク調製法で製造することができる。米国特許第7,736,828号に開示されているように、印刷された画像の耐性を改善するために、ワックス粒子を添加することができる。以下、本発明の態様を、次の実験例の助けを借りてより詳細に説明する。これらの例は、本発明の範囲の限定を意図したものでなく、本開示に基づき当業者によって容易に想到される代替的な態様及び同等物の全体の内容が含まれることも意図されていることを理解されたい。実験例1ブラックElectroInk商標4.5HPIndigoから市販されているに、第1の塩として単一電荷ダイレクタSCDBaHPO4及びミセルとしてBaTR2が提供された。TR-有機アニオンの式は、以下に示すとおりである:このようなSCDは、例えば、国際公開第2007/130069A1号に開示されているように準備することができる。典型的な実験は、上記インクを使用して、標準Geminiブランケットを有するHPIndigo7000プリンタにおいて一連の画像印刷impressionsを行うことを含むものであり、先のバックグラウンドエリアの光学濃度から先の画像の光学濃度を引いたものとして定義されるネガティブ光学濃度NOD信号を、印刷回数の関数として測定した。一連の画像印刷は、次のシーケンスからなっていた。まず、ベタのブラック及びベタのシアンカラーで隔置された小さなキューブ状画像からなる50部を印刷したブラック及びシアンは、プリンタブランケットの異なるエリアへと転写されることに留意されたい。これらのコピー後、10部の印刷物は、紙の全印刷表面をカバーする完全なブラック画像からなっていた。多くの印刷回数を経た後、式3の電荷制御剤以降、GTと呼ぶの所定の量をインクに添加し、その後、さらに一連の画像印刷を行った。実験は、異なる量の式3の電荷制御剤について繰り返された。これらの実験の結果を図2に示す。図2では、第1の一連の画像印刷試験1と名付けるによるGTなしでの結果によれば、数百回のみの印刷後にNODが明確に生成し、NOD信号が引き続き約0.20のレベルで残っていることが示されている。10.5mg/gトナー粒子に相当する1.05gGTのインクへの添加、及び続いて1.6gGTの添加の後、NOD信号は、20,000印刷回にわたって消失していた。NOD信号が戻った後、1.6gGTを添加すると、このNOD信号は直ちに排除された。第2の一連の画像印刷試験2と名付けるも、数百回のみの印刷の後、NOD信号の顕著な生成を示した。この一連の印刷では、10.5mg/gトナー粒子に相当する1.05gGTを添加し、これは、直ちに、少なくとも20,000回にわたるNOD信号の消失をもたらした。第3の一連の画像印刷試験3と名付けるも、数百回のみの印刷の後、NOD信号の顕著な生成を示した。この一連の印刷では、10.5mg/gトナー粒子の相当する1.05gGTを添加し、これは、直ちに、少なくとも15,000回にわたるNOD信号の消失をもたらした。NODの再出現後の上記試験のそれぞれにおいてのGTのさらなる添加は、NOD作用を、さらなる数千の印刷回数にわたり効果的に排除している。このことは、本発明の電荷制御剤が、転写ブランケットから生じるNOD作用を数千の印刷回数にわたり抑制することができることを明確に示している。印刷試験のそれぞれについて、電荷制御化合物の添加後の現像剤112によってもたらされる電圧DRVへの衝撃は、最小であることが見出され、よってこのGTの添加は、印刷装置100の感光体画像形成胴118上での印刷プロセスに影響を与えないことを示していることに留意されたい。実験例2この実験では、実験例1で使用したものと同じインク及び電荷制御剤を含む同じ実験設定を使用した。この実験では、NOD信号を、GTなしのインクを使用した場合の複数の一連の画像印刷について、中間転写部材124に異なるバイアス電圧を印加して測定し図3を上枠を参照、8mg/gトナー粒子に相当する0.8gGTを含むインクについて測定した図3の下枠を参照。図3に示す結果は、次のように名付けられている。ODex-Imは、小キューブの1つによって先に被覆されたブランケットの領域に相当する箇所での紙最後の10部上でのブラックパッチの光学濃度であり;ODex-Bgndは、キューブ印刷試験の際のブランケットのバックグラウンド領域に相当する紙上でのブラックパッチの光学濃度であり;ODIm200は、キューブ印刷作業の最終部における小キューブ100ブラック及び100シアンからなるの光学濃度であり;NODは、ODex-BgndとODex-Imとの差である、つまり、キューブ印刷作業の先の印刷物におけるバックグラウンドである領域と画像である領域との間での紙上での光学濃度の差であり;NODspecは、NODによって生じる結果が目に見えて認識でき且つ後続の印刷物が目に見える損傷が生じ始めるNODの閾値レベルである。図の各枠のx軸は、反復回数、並びに中間転写部材ITMバイアス電圧各実験は、構成間でのノイズを評価するために2回繰り返したを示す。荷制御剤なしのインクにおいてNOD信号の生成を回避するためには高バイアス電圧~500Vを使用しなくてはならないが、一方、0.8gGTのインクへの添加した場合には、そのような信号の生成は、約200Vの低さのバイアス電圧で回避することができることが、図3から直ちに明らかとなろう。実験例3この実験では、実験例2で使用したものと同じ実験の設定を使用したが、異なる種類の静電インクを使用したブラック、CoralRev0インクという点で相違する。当該インクは、キャリア流体と、顔料と、少なくとも15重量の酸含有量及び少なくとも8,000ポアズ800Pasの粘性を有する高い溶融粘度のエチレンアクリル酸コポリマー樹脂とを有する液体電子写真インクであって、当該インクが、実験例1のSCDによって帯電され、少なくとも15重量の全樹脂の酸性度及び少なくとも20,000ポアズ2,000Pasの全樹脂の溶融粘度を有するものである。このようなインクは、例えば、高溶融粘度のエチレンアクリル酸コポリマー樹脂DuPont商標Co.のNucrel登録商標925を700g、高酸性エチレンアクリル酸コポリマー樹脂DuPont商標Co.のNucrel登録商標2806を300g、及びイソパラフィンExxonMobileCorp.のIsoparL登録商標を1500gを、ダブルプラネタリミキサdoubleplanetarymixerで、高溶融粘度エチレンアクリル酸コポリマー樹脂と高酸性度エチレンアクリル酸コポリマー樹脂との比それぞれ70/30w/wで、不揮発性固体が約40重量となるように混合することによって得ることができる。このペーストを混合中130°Cの温度に加熱し、3時間にわたって室温約22°Cに冷却し、続いて、適したブラック顔料79g、ポリエチレンワックス19g、帯電補助剤6g及びIsoparL登録商標1426gと粉砕機中で混ぜ合わせる。この混合物を、1.5時間にわたり50°C高温段階で、その後10.5時間、37°C低温段階で、250rpmで磨砕して、インクを得る。中間転写部材124のブランケットのための所要のバイアス電圧でのGTの添加の作用について研究した。結果を図4に示す。図5中の曲線は、図3について前述したものと同じ方式で名付けられている。上枠は、GTなしのインクについて、ブランケットの異なるバイアス電圧で検出されたNOD信号を示し、一方、下枠は、12mg/gトナー粒子に相当する1.2gGTが添加されたインクについて検出されたNOD信号を示す。実験例2の場合に比べて目立たないが、GTのこのインクへの添加がNOD信号を著しく低減し、より低いバイアス電圧、つまり図4から導かれる結果より約100V低いバイアス電圧で中間転写部材124のブランケットの操作を可能にすることが明かである。このような実験は、より大きな総合試験という意味で繰り返し、当該試験は、異なる種類の印刷されたジョブカスタマー及びシンセティックを含み、NOD以外の様々なパラメータを監視するものであった。これらの実験の際、SCDで帯電させたCoralRev0YMCK及び1グラムトナー粒子当たり7mgGTの平均量を使用した場合には、数十万の印刷回数にわたり、NOD信号が観察されたなかった500VのITMバイアスで。同じ構成ではあるがGTなしの予備実験では、大きなNOD信号が観察された。実験例4この実験では、実験例3で使用されたのと同じ実験設定が使用されたが、シクロヘキシルアミンドデシルベンゼンスルホネート、プロピルアミンドデシルベンゼンスルホネート、N-ブチルアミンドデシルベンゼンスルホネート及びD、Lsec-ブチルアミンドデシルベンゼンスルホネートを電荷制御剤としてそれぞれ使用したという点で相違している。全てのこれらの化合物は、ブランケットのための500Vのバイアス電圧でNOD作用を低減することに成功すると共に、NODメモリ作用を回避することが見出された。加えて、プロピルアミンドデシルベンゼンスルホネートの場合には、200Vの低いバイアス電圧でNOD作用は観察されなかった。N-ブチルアミンドデシルベンゼンスルホネートでは、300Vの低いバイアス電圧でNOD作用は観察されず、バイアス電圧を200Vへとさらに低下させることができたが、同時に低下したNOD作用が得られている。実験例1のSCDで帯電させたブラックCoralRev0を、実験例1のSCDで帯電させたシアンCoralRev0エレクトロインクで置き換えた場合、電荷制御剤として-ブチルアミンドデシルベンゼンスルホネートを使用した場合、200Vの低いバイアス電圧で、NOD作用は観察されなかった。実験例5この実験では、実験例2で使用したのと同じ実験設定を使用したが、異なるリリース層の化学的性質を有するブランケットである2つの異なる種類のブランケット、RL61商標及びGemini商標についてなされた。SCDで帯電させたブラックCoralRev0中でGTを電荷制御剤として使用した場合のNOD作用の防止に対するブランケットの作用を、ブランケットの異なるバイアス電圧で調べた。結果を図5に示す。図5では、図3について前述したのと同様にラベル付けがされている。上枠は、標準のGeminiブランケットでの結果、下枠は、RL61ブランケットでの結果を示す。RL61ブランケットは、そのバイアス電圧が、Geminiブランケットと比較して少なくとも300Vシフトダウンしているので、NOD信号生成に対する感応性がより低いことが直ちに明かとなろう。この実験を繰り返し、この実験は、異なるインク配合について、RL61ブランケットがNOD信号生成に対し、より影響が少ないことを矛盾することなく示している。この実験は、ブランケットから生じるNOD作用を、ブランケット材料の最適化によっても低減又は防止することができることを示す。このことは、未来の印刷装置の開発に有用であるが、現存の印刷装置のブランケットをそのような最適化されたブランケットに置き換えることは、実際的には、つまり経済的に実行可能ではない。最後に、本発明の態様の静電インク組成物が、任意の適切な容器、例えば、カートリッジ又はフラスコ中に入れられて入手可能であることに留意されたい。上述の態様は、本発明を制限するのではなく例示するものであり、当業者は、添付の特許請求の範囲を逸脱することがなければ、多くの代替的な態様の設計ができるであろうことに留意されたい。特許請求の範囲では、括弧内に記載の任意の参照番号は、特許請求の範囲を制限するものとは考えるべきではない。含むcomprisingという語は、請求項に列記されたもの以外のエレメント又はステップの存在を排除するものではない。要素の前に記載されたa又はanなる語単数形を表す語は、そのような要素の複数の存在を排除するものではない。本発明は、いくつかの異なるエレメントを含むハードウェアを用いて実施することができる。いくつかの手段を列挙した装置に係る請求項では、そのような手段のいくつかを、ハードウェアの1つの同じアイテムによって具現化することができる。特定の手段が、互いに異なる従属項において引用されているという単なる事実は、これらの手段の組合せが有利に使用できないということを指すものではない。"